(57)【要約】【課題】従来、マイナスイオンを発生する製品は、何らかの外的なエネルギーをマイナスイオン発生体に加えることによりマイナスイオンが発生していた。又、マイナスイオン発生体として、トルマリン鉱石などの粉末が使用されており、美観性の良い透明な装身具を得ることが出来なかった。本発明は、  簡易にマイナスイオンが多量に発生する樹脂組成物及びそれを用いた装身具、寝具、鮮度保持材に関するものである。【解決手段】電気絶縁性が高く、空気に対する気体透過性の高いシリコンゴム等の弾性材に、表面活性を有し、高純度の粒子の大きさが５〜５０ｎｍ（ナノメーター）の超微粒子化した酸化珪素を添加して成形することにより、なんら外的なエネルギーを加えなくてもマイナスイオンが多量に発生する樹脂組成物が得られる。【選択図】      なし【特許請求の範囲】
【請求項１】
電気絶縁性が高く、空気に対する気体透過性の高い弾性体１００重量部に対し、表面活性を有し、高純度の粒径５〜５０ｎｍ（ナノメーター）の超微粒子化した酸化珪素を１０〜３０重量部配合し、加熱成形してなることを特徴とするマイナスイオン発生樹脂組成物。
【請求項２】
前記弾性体が主鎖にポリシロキサン結合を有するシリコン樹脂である請求項１に記載のマイナスイオン発生樹脂組成物。
【請求項３】
請求項１〜２のいずれかに記載のマイナスイオン発生樹脂組成物により成形したマイナスイオン発生装身具。
【請求項４】
請求項１〜２のいずれかに記載のマイナスイオン発生樹脂組成物により成形したマイナスイオン発生寝具。
【請求項５】
請求項１〜２のいずれかに記載のマイナスイオン発生樹脂組成物により成形したマイナスイオン発生鮮度保持材。
【発明の詳細な説明】
【０００１】
【発明の属する技術分野】
本発明は、簡易にマイナスイオンが多量に発生する樹脂組成物。及びそれを用いた装身具、寝具、鮮度保持材に関するものである。
【０００２】
【従来の技術】
従来、ゴム弾性材にセラミックパウダーを混入し、リング状に成形してなるセラミックリングが提供されている。またさらに、セラミックパウダーの粒子の大きさを３μｍ（ミクロンメーター）以下とするセラミックリングが提供されている（例えば、特許文献１参照）。
遠赤外線効果やマイナスイオン効果の相乗効果を目的に、トルマリンやセラミック等の粉末粒子が入っているような装身具が提供されている。この粉末粒子をゴムの弾性材に添加して成形されている。外観上の粉末粒子が見える透明タイプや濃色タイプの装身具が提供されている。
【０００３】
しかし、トルマリンやセラミック等の粉末粒子自体は、その性質として何らかの外的な力が粉末粒子に加わったり、温度変化が加わったりしないと、マイナスイオンを発生しません。ですから、粉末粒子自体をゴム等の弾性材に添加すると、外部からの刺激が、ゴム等の弾性材に吸収され粉末粒子自体に加わらないのでマイナスイオンが発生し難い。
粉末粒子自体も通常、数μｍ（ミクロンメーター）から１００μｍ（ミクロンメーター）と粒子径が大きい為、外部からの刺激が小さいとマイナスイオンが発生し難い。
【０００４】
又、濃色タイプの装身具は装着した初めの頃は良いが、しばらく装着していると、肌に直接触れる物であるので、きれいな透明なら抵抗ないが、濃色なので肌や服に色移行するのではないか不安感が持ちあがる可能性がある。
【０００５】
（特許文献１）  特開２００１−２７６２３７号公報（明細書  要約）
【０００６】
【発明が解決しようとする課題】
本発明は、上記の問題点を解決する為に、電気絶縁性が高く、空気に対する気体透過性の高いシリコンゴムを使用して、簡易にマイナスイオンが多量に発生する樹脂組成物を提供する。
【０００７】
電気絶縁性が高いゴムは、電子活動が鈍い（拘束電子の状態）ため、マイナス側に帯電する傾向が強い。ゴム内部で発生したマイナスイオンは活発な自由電子であり、この発生したマイナスイオンがゴムへ飛び込むわけであるが、マイナスに帯電しているところにマイナスイオンが飛び込んできた場合、同性同士なので反発し、外部へ飛び出していく。
一方、電気絶縁性が低いゴムは、電子活動が活発なため、プラス側に帯電する傾向が強い。ゴム内部で発生したマイナスイオンがプラスに帯電しているところに飛び込んだ場合、異性なので引き合い、外部へはほとんど飛び出さない。
【０００８】
又、空気透過性の低いゴムは、分子の自由回転運動を阻害する分子を含んだり、透過阻害となる極性の大きな分子を有し、分子間距離が短く、ゴム内部で発生したマイナスイオンの活発な活動を抑制する。
【０００９】
【課題を解決するための手段】
課題を解決するための手段として、電気絶縁性が高く、空気に対する気体透過性の高い弾性体１００重量部に対し、表面活性を有し、純度が９９．５％以上の高純度の粒径５〜５０ｎｍ（ナノメーター）の超微粒子化した酸化珪素を１０〜３０重量部配合し、加熱成形してなるマイナスイオン発生樹脂組成物を特徴とする。
【００１０】
前記弾性体が主鎖にポリシロキサン結合を有するシリコン樹脂であるマイナスイオン発生樹脂組成物。
【００１１】
前記マイナスイオン発生樹脂組成物により成形したマイナスイオン発生装身具。及び前記マイナスイオン発生樹脂組成物により成形したマイナスイオン発生寝具。及び前記マイナスイオン発生樹脂組成物により成形したマイナスイオン発生鮮度保持材。
【００１２】
【発明の実施の形態】
無機ポリマーであるシリコンゴムは、合成ゴム等の有機ゴムやプラスチック類に比較して、電気絶縁性が高く、電気抵抗は１０１５（Ω／ｃｍ）程て゛、空気に対する気体透過性は８００〜２，０００×１０−９（ｃｍ３／ｃｍ２／ｓｅｃ／ａｔｍ）と極めて高く、一般のゴムの１０〜２０倍である。温度による変化も少ない。
尚、一般のシリコンゴムの内でも、空気に対する気体透過性の高いシリコンゴムを使用するのが好ましい。
【００１３】
通常のゴム分子は骨格がＣ−Ｃ結合で、共有結合であるのに対し、シリコン樹脂は骨格がＳｉ−Ｏ結合で、結合の形態が共有結合Ｓｉ−Ｏとイオン結合Ｓｉ＋Ｏ−のほぼ中間の状態にある。
Ｃ−Ｃ−Ｃは固い結合であるのに対し、Ｓｉ−Ｏ−Ｓｉはしなやかな結合である。分子骨格の運動の違いによりＳｉ−Ｏ結合は分子間距離が大きくなっており、いわば隙間だらけの構造となっている。
気体透過性が高くあるためには、立体障害のない構造が望ましい。高強度シリコンゴムはフェニル基を有しており、気体透過性は劣る。
気体透過性があるシリコンゴムとしてはメチルシリコンゴムやメチルビニルシリコンゴムが好ましい。
【００１４】
添加する酸化珪素は、一般に超微粒子化にすればするほど、熱を加えないでも常温でイオン化が起こり、イオン化され易くなる。
超微粒子になると表面活性が大きくなり微量添加でもマイナスイオン発生量が増加する。さらに、小さな外部からの刺激でも超軽量なのでマイナスイオンが発生し易くなる。
１００ｎｍ（ナノメーター）以下の超微粒子の特徴は、表面活性が大きく、触媒効果があり、可視光域で透明性を有することである。
よってシリコンゴムに１０〜３０重量部の超微粒子を配合しても、非常に高い透明性を有する。
超微粒子化した酸化珪素の粒子の大きさは、５〜５０ｎｍ（ナノメーター）であり、好ましくは５〜３０ｎｍ（ナノメーター）である。
添加量は１０〜３０％であるが、好ましくは２０％前後である。１０％以下ではゴムの機械的強度がでなく、３０％を越えるとゴムの硬さが硬くなりすぎる。
ゴムの硬さは、３０〜４０（ＪＩＳ  Ｋ６２５３Ａタイプ）が好ましい。
【００１５】
超微粒子化した酸化珪素の純度としては、９９．５％以上の高純度でないと、電気絶縁性及び表面活性の点で好ましくない。
【００１６】
酸化珪素は製造方法により特性が異なる。
乾式法と呼ばれる方法で製造したものは、ゴム中での分散性が優れており、酸化珪素の特性が一次粒子によって発現され、超微粒子の性質を持つ。
これに対し、湿式法と呼ばれる方法で製造されたものは、一次粒子が凝集し、一次凝集粒子を形成し、この一次凝集粒子が更に凝集して、二次凝集体を形成し、この二次凝集体の特性が発現されるので大きな粒子の性質となる。。
【００１７】
電気絶縁性に優れ、空気に対する気体透過性があるシリコンゴム、及び超微粒子化した酸化珪素の２つの相乗効果により、簡易にマイナスイオンが多量に発生する。気体透過性があるシリコンゴムなので、自由に空気が出入りでき、小さな外部からの刺激が超微粒子化した酸化珪素に簡易に加わり、マイナスイオンが発生し、シリコンゴム内部からマイナスイオンの空気が外部に出てくる。
【００１８】
［実施例１］
装身具としてのリングは、空気に対する気体透過性があるシリコンゴムに、粒子径７〜５０ｎｍ（ナノメーター）の超微粒子化した酸化珪素を２０％添加して、リング状（断面円形状）に成形してなるものである。硬度３０（ＪＩＳ  Ｋ６２５３のＡタイプ）の装身具となる。暗い所でも光るように蓄光顔料を微量添加した。
リングの使用例は、例えば、首飾り、手首及び足首に飾りとして、リングを装着して使用する。
【００１９】
上記のリング成形製品を、静止状態で、外部から何らエネルギーを与えないでイオン測定器ＩＣ−１０００（有限会社ユニバーサル企画製）を用いて、マイナスイオン発生量を測定した。
発生量は１０，０００個／ｃｃであった。
【００２０】
［実施例２］
寝具としての枕構成部品は、実施例１の樹脂組成物を用い、厚さ１ｍｍ、幅１５ｃｍ、長さ３０ｃｍの平シート状に成形し、通気性を得るために穴明きのパンチングメタル状とした。このシートを四弗化エチレン樹脂加工した通気性のよいダブルラッセル編みの布帛で包み、枕の上面に静置した。四弗化エチレン樹脂加工を施したのは、四弗化エチレン樹脂の電気絶縁性が高く、電気抵抗は１０１６（Ω／ｃｍ）程でダブルラッセル編みの布帛をマイナスに帯電させ、ゴムシートから発生したマイナスイオンと反発し、まわりに飛び散らせるからである。
【００２１】
上記の枕構成部品を、静止状態で、外部から何らエネルギーを与えないでイオン測定器ＩＣ−１０００（有限会社ユニバーサル企画製）を用いて、マイナスイオン発生量を測定した。
発生量は１０，０００個／ｃｃであった。
【００２２】
［実施例３］
鮮度保持材は、実施例１の樹脂組成物から蓄光顔料を取り除いた樹脂組成物とした。厚さ１ｍｍ、幅１０ｃｍ、長さ２０ｃｍの平シート状に成形し、通気性を得るために穴明きのパンチングメタル状とした。このシート冷蔵庫の野菜室の樹脂製トレー盤に載置した。
上記の鮮度保持材を、静止状態で、外部から何らエネルギーを与えないでイオン測定器ＩＣ−１０００（有限会社ユニバーサル企画製）を用いて、マイナスイオン発生量を測定した。
発生量は１０，０００個／ｃｃであった。
【００２３】
冷蔵庫野菜室の温度を５℃にし、きゅうり及びレタスを入れた。
従来よりも瑞瑞しく食べる事ができた。これはマイナスイオンの水分保持作用と酸化防止作用によるものと考えられる。
【００２４】
【発明の効果】
電気絶縁性が高く、空気に対する気体透過性の高いシリコンゴム等の弾性材に、表面活性を有する高純度の超微粒子化した酸化珪素を添加して成形したので、相乗効果によりマイナスイオンが何ら外部からエネルギーを加えなくても多量発生する。
手首や足首あるいは首に着けているだけで、ストレスや疲労感の緩和に効果があり、癒し製品として利用できる。
透明性が有り美観に優れるので装身具だけではなく、枕などの寝具品、室内装飾品、又、マイナスイオンの効果を利用した鮮度保持材等に利用できる。